(57)【要約】【課題】  油付着被着体に対して良好な接着力を発現しながら再剥離性を備え、加えてタックおよび耐水性に優れる粘着剤を提供すること。【解決手段】  アクリル系共重合体（Ａ）、イソシアネート硬化剤（Ｂ）、粘着付与剤（Ｃ）および剥離付与剤（Ｄ）を含む粘着剤であって、前記アクリル系共重合体（Ａ）が、共重合体を構成するモノマー単位として、カルボキシル基含有モノマー（ａ１）を含み、前記イソシアネート硬化剤（Ｂ）の配合量が、アクリル系共重合体（Ａ）１００質量部に対して０．３質量部以上１０質量部以下であり、前記粘着付与剤（Ｃ）が、テルペン樹脂および／または石油樹脂を含み、前記剥離付与剤（Ｄ）が、分子量２５０以上１０００以下であるものを含む粘着剤。【選択図】なし【特許請求の範囲】
【請求項１】
アクリル系共重合体（Ａ）、イソシアネート硬化剤（Ｂ）、粘着付与剤（Ｃ）および剥離付与剤（Ｄ）を含む粘着剤であって、
前記アクリル系共重合体（Ａ）が、共重合体を構成するモノマー単位として、カルボキシル基含有モノマー（ａ１）を含み、
前記イソシアネート硬化剤（Ｂ）の配合量が、アクリル系共重合体（Ａ）１００質量部に対して０．３質量部以上１０質量部以下であり、
前記粘着付与剤（Ｃ）が、テルペン樹脂および／または石油樹脂を含み、
前記剥離付与剤（Ｄ）が、分子量２５０以上１０００以下であるものを含む、粘着剤。
【請求項２】
前記アクリル系共重合体（Ａ）が、さらに炭素数８〜１０のアルキル基を有する（メタ）アクリル酸アルキルエステル（ａ２）および炭素数１〜３のアルキル基を有する（メタ）アクリル酸アルキルエステル（ａ３）を含む、請求項１記載の粘着剤。
【請求項３】
前記アクリル系共重合体（Ａ）が、さらに水酸基含有モノマー（ａ４）を含む、請求項１または２記載の粘着剤。
【請求項４】
前記イソシアネート硬化剤（Ｂ）は、芳香環を有する、請求項１〜３いずれか１項に記載の粘着剤。
【請求項５】
前記テルペン樹脂は、水添テルペン樹脂を含み、前記石油樹脂は、水添石油樹脂を含む、請求項１〜４いずれか１項に記載の粘着剤。
【請求項６】
前記剥離付与剤（Ｄ）の２５℃における水への溶解度が、１０ｇ／Ｌ以下である、請求項１〜５いずれか１項に記載の粘着剤。
【請求項７】
表面の一部が油分で覆われた被着体に接着するための、請求項１〜６いずれか１項に記載の粘着剤。
【請求項８】
前記炭素数１〜３のアルキル基を有する（メタ）アクリル酸アルキルエステル（ａ３）が、共重合体を構成するモノマー中、３質量％以上２０質量％以下含まれる、請求項２〜７いずれか１項に記載の粘着剤。
【請求項９】
基材および請求項１〜８いずれか１項に記載の粘着剤の硬化物である粘着剤層を備える、粘着シート。
【請求項１０】
表面の一部が油分で覆われた被着体に貼付するための、請求項９に記載の粘着シート。
【発明の詳細な説明】
【技術分野】
【０００１】
本発明は、粘着剤および粘着シートに関する。
【背景技術】
【０００２】
粘着剤として各樹脂系のものがあり、中でもアクリル系が広く用いられている。アクリル系粘着剤は、粘着力やタックといった粘着基本性能の制御がモノマー組成や相溶する添加剤の調整により容易であるメリットがある。従来から油付着被着体に対して接着できる市場ニーズがあったが、近年ではより使い勝手に優れ、高機能化された性能を要求をされることが多くなってきている。特許文献１では、特定の（メタ）アクリル系共重合体と軟化点が１１５℃を超える粘着付与剤を含む、油分が付着した被着体表面用の粘着シートが開示されている。ここでは油面接着力が良好ではあるが、経時で徐々に粘着力が上昇し、数週間後に剥がす際には糊残りしてしまう問題があった。
【先行技術文献】
【特許文献】
【０００３】
【特許文献１】特開２０１４−０９５０２１号公報
【発明の概要】
【発明が解決しようとする課題】
【０００４】
本発明が解決しようとする課題は、油付着被着体に対して良好な接着力を発現しながら再剥離性を備え、加えてタックおよび耐水性に優れる粘着剤を提供することである。
【課題を解決するための手段】
【０００５】
本発明者らは上記課題を解決すべく鋭意検討を重ねた結果、本発明を完成するに至った。
即ち、本発明の実施態様は、アクリル系共重合体（Ａ）、イソシアネート硬化剤（Ｂ）、粘着付与剤（Ｃ）および剥離付与剤（Ｄ）を含む粘着剤であって、上記アクリル系共重合体（Ａ）が、共重合体を構成するモノマー単位として、カルボキシル基含有モノマー（ａ１）を含み、上記イソシアネート硬化剤（Ｂ）の配合量が、アクリル系共重合体（Ａ）１００質量部に対して０．３質量部以上１０質量部以下であり、上記粘着付与剤（Ｃ）が、テルペン樹脂および／または石油樹脂を含み、上記剥離付与剤（Ｄ）が、分子量２５０以上１０００以下であるものを含む粘着剤である。
【０００６】
また、本発明の実施態様は、上記アクリル系共重合体（Ａ）が、さらに炭素数８〜１０のアルキル基を有する（メタ）アクリル酸アルキルエステル（ａ２）および炭素数１〜３のアルキル基を有する（メタ）アクリル酸アルキルエステル（ａ３）を含む上記粘着剤である。
【０００７】
また、本発明の実施態様は、上記アクリル系共重合体（Ａ）が、さらに水酸基含有モノマー（ａ４）を含む上記粘着剤である。
【０００８】
また、本発明の実施態様は、上記イソシアネート硬化剤（Ｂ）は、芳香環を有する上記粘着剤である。
【０００９】
また、本発明の実施態様は、上記テルペン樹脂は、水添テルペン樹脂を含み、上記石油樹脂は、水添石油樹脂を含む上記粘着剤である。
【００１０】
また、本発明の実施態様は、上記剥離付与剤（Ｄ）の２５℃における水への溶解度が、１０ｇ／Ｌ以下である上記粘着剤である。
【００１１】
また、本発明の実施態様は、表面の一部が油分で覆われた被着体に接着するための上記粘着剤である。
【００１２】
また、本発明の実施態様は、上記炭素数１〜３のアルキル基を有する（メタ）アクリル酸アルキルエステル（ａ３）が、共重合体を構成するモノマー中、３質量％以上２０質量％以下含まれる上記粘着剤である。
【００１３】
また、本発明の実施態様は、基材および上記粘着剤の硬化物である粘着剤層を備える粘着シートである。
【００１４】
また、本発明の実施態様は、表面の一部が油分で覆われた被着体に貼付するための上記粘着シートである。
【発明の効果】
【００１５】
本発明の粘着剤は、油付着被着体に対する接着性に優れ、それを用いた粘着シートは、良好な再剥離性、タックおよび耐水性を有する。
【発明を実施するための形態】
【００１６】
以下、本発明の詳細を説明する。なお、本明細書では、「（メタ）アクリル」、「（メタ）アクリロイル」、「（メタ）アクリル酸」、「（メタ）アクリレート」、「（メタ）アクリロイルオキシ」と表記した場合には、特に説明がない限り、それぞれ、「アクリルまたはメタクリル」、「アクリロイルまたはメタクリロイル」、「アクリル酸またはメタクリル酸」、「アクリレートまたはメタクリレート」、「アクリロイルオキシまたはメタクリロイルオキシ」を表すものとする。「カルボキシル基含有モノマー、炭素数８〜１０のアルキル基を有する（メタ）アクリル酸アルキルエステルおよび炭素数１〜３のアルキル基を有する（メタ）アクリル酸アルキルエステルを含む共重合体であるアクリル系共重合体（Ａ）」は、「アクリル樹脂（Ａ）」と略記することがある。また、「部」および「％」は、特に断りのない限り、それぞれ「質量部」および「質量％」を表す。
【００１７】
本発明の粘着剤は、共重合体を構成するモノマーとして下記（ａ１）を含むアクリル系共重合体（Ａ）を含んでなる粘着剤である。さらに共重合体を構成するモノマーとして、下記（ａ２）、（ａ３）、（ａ４）およびその他モノマーを含むこともある。
（ａ１）カルボキシル基含有モノマー
（ａ２）炭素数８〜１０のアルキル基を有する（メタ）アクリル酸アルキルエステル
（ａ３）炭素数１〜３のアルキル基を有する（メタ）アクリル酸アルキルエステル
（ａ４）水酸基含有モノマー
【００１８】
＜（ａ１）カルボキシル基含有モノマー＞
油付着被着体に対する接着性の向上を図るために、本発明では、アクリル系共重合体（Ａ）を構成するモノマーとして、（ａ１）を用いる。ここで、カルボキシル基含有モノマーとは、カルボキシル基を有するモノマーを意味する。
【００１９】
（ａ１）の具体例としては、（メタ）アクリル酸、（メタ）アクリル酸β−カルボキシエチル等が挙げられる。これらの中でも、（メタ）アクリル酸がより好ましい。
共重合体を構成する全モノマー中の（ａ１）の含有率は、０．１％以上が好ましく、０．５％以上がより好ましく、１％以上がさらに好ましく、１．５％以上が特に好ましい。また、１５％以下が好ましく、１０％以下がより好ましく、８％以下がさらに好ましく、５％以下が特に好ましい。含有率が上記範囲内であると凝集力と油付着面に対する接着性を両立しやすくなる。
【００２０】
＜（ａ２）炭素数８〜１０のアルキル基を有する（メタ）アクリル酸アルキルエステル＞
アクリル系共重合体（Ａ）を構成するモノマーとしては、（ａ２）を含有することが好ましい。ここで、炭素数８〜１０のアルキル基を有する（メタ）アクリル酸アルキルエステルとは、（メタ）アクリル酸アルキルエステル中のアルキル基の炭素数が８〜１０であるものを意味する。（ａ２）を含むことで、アクリル系共重合体（Ａ）が油付着被着体になじみやすくなり、信頼できる接着性が発現する。またタックや耐水性の向上が期待できる。
【００２１】
（ａ２）としては、例えば、（メタ）アクリル酸２−エチルヘキシル、（メタ）アクリル酸ノニル、（メタ）アクリル酸イソデシル等が挙げられる。これらの中でも、アクリル酸２−エチルヘキシルが好ましい。
共重合体を構成する全モノマー中の（ａ２）の含有率は１０％以上が好ましく、３０％以上がより好ましく、５０％以上がさらに好ましい。また、９８％以下が好ましく、９５％以下がより好ましく、９０％以下がさらに好ましい。上記範囲内であると、油付着面に対する接着性や耐水性が向上し、再剥離性を付与しやすくなる。
【００２２】
＜（ａ３）炭素数１〜３のアルキル基を有する（メタ）アクリル酸アルキルエステル＞
アクリル系共重合体（Ａ）を構成するモノマーとしては、（ａ３）を含有することもできる。（ａ３）を含むことで、アクリル系共重合体（Ａ）に（ａ２）が多量に含まれる場合、樹脂としてガラス転移温度が低すぎることによる再剥離性の劣化を防ぐことができる。
【００２３】
（ａ３）としては、例えば、（メタ）アクリル酸メチル、（メタ）アクリル酸エチル、（メタ）アクリル酸プロピルが挙げられる。これらの中でも、アクリル酸メチルやアクリル酸エチルが好ましい。
共重合体を構成する全モノマー中の（ａ３）の含有率は１％以上が好ましく、２％以上がより好ましく、３％以上がさらに好ましく、５％以上が特に好ましい。また、４０％以下が好ましく、３０％以下がより好ましく、２０％以下がさらに好ましい。上記範囲内であると、油付着面に対する接着性やタックと再剥離性を両立しやすくなる。
【００２４】
＜（ａ４）水酸基含有モノマー＞
アクリル系共重合体（Ａ）は、共重合体を構成するモノマーとして、水酸基含有モノマー（ａ４）を含むことが好ましい。水酸基含有モノマーとは、水酸基を有するモノマーを意味する。（ａ４）を含むことで、イソシアネート硬化剤との架橋反応によりポリマーネットワークを形成し、接着性や再剥離性の向上が期待できる。
【００２５】
水酸基含有モノマー（ａ４）としては、（メタ）アクリル酸ヒドロキシアルキルエステルが好ましい。具体例としては、（メタ）アクリル酸２−ヒドロキシエチル、（メタ）アクリル酸７−ヒドロキシヘキシル、（メタ）アクリル酸８−ヒドロキシオクチル等が挙げられる。これらの中でも（メタ）アクリル酸２−ヒドロキシエチルが好ましい。
共重合体を構成する全モノマー中の（ａ４）の含有率は０．０５％以上が好ましく、０．１％以上がより好ましい。また、５％以下が好ましく、３％以下がより好ましい。上記範囲内であると、接着性や再剥離性とタックを両立しやすくなる。
【００２６】
＜その他モノマー＞
アクリル系共重合（Ａ）は、共重合体を構成するモノマーとして、上記モノマー（ａ１）〜（ａ４）以外のその他モノマーを含んでも良い。その他モノマーとしては、アルコキシ基を有する（メタ）アクリル酸アルキルエステル、アミノ基を有する（メタ）アクリル酸アルキルエステル、アミド基を有する（メタ）アクリル酸アルキルエステル等が挙げられる。
【００２７】
アルコキシ基を有するモノマーとしては、（メタ）アクリル酸アルコキシアルキルエステルが好ましい。ここで、（メタ）アクリル酸アルコキシアルキルエステル中のアルコキシ基の炭素数は、１〜１２であることが好ましく、１〜４であることがより好ましく、１または２であることが更に好ましい。また、（メタ）アクリル酸アルコキシアルキルエステル中のアルコキシ基に結合したアルキレン基の炭素数は、１〜１８であることが好ましく、１〜８であることがより好ましく、１〜４であることが更に好ましい。
アルコキシ基を有するモノマーの具体例としては、（メタ）アクリル酸２−メトキシメチル、（メタ）アクリル酸２−メトキシエチル、（メタ）アクリル酸２−エトキシメチル、（メタ）アクリル酸２−エトキシエチル、（メタ）アクリル酸３−メトキシプロピル、（メタ）アクリル酸３−エトキシプロピル、（メタ）アクリル酸４−メトキシブチル、（メタ）アクリル酸４−エトキシブチル等が挙げられる。これらの中でも、（メタ）アクリル酸２−メトキシエチル及び（メタ）アクリル酸２−エトキシエチルが好ましい。
【００２８】
アミノ基を有するモノマーとしては、無置換のアミノ基を有するモノマーおよび置換されたアミノ基を有するモノマーが挙げられるが、好ましくは置換されたアミノ基を有するモノマーであり、より好ましくは置換されたアミノ基を有する（メタ）アクリル酸エステルであり、さらに好ましくはアルキル基で置換されたアミノ基を有する（メタ）アクリル酸エステルであり、特に好ましくは（メタ）アクリル酸Ｎ−アルキルアミノエステルおよび（メタ）アクリル酸Ｎ，Ｎ−ジアルキルアミノエステルである。ここで、置換されたアミノ基中の置換基としては、アルキル基、水酸基で置換されたアルキル基、カルボニル基で置換されたアルキル基等が挙げられるが、この内、アルキル基が好ましく、炭素数１〜４のアルキル基がより好ましい。アミノ基を有するモノマーの具体例としては、（メタ）アクリル酸アミノメチル、（メタ）アクリル酸Ｎ，Ｎ−ジメチルアミノメチル、（メタ）アクリル酸Ｎ，Ｎ−ジメチルアミノエチル、（メタ）アクリル酸Ｎ，Ｎ−ジエチルアミノエチル、（メタ）アクリル酸Ｎ，Ｎ−ジメチルアミノプロピル等が挙げられる。これらの中でも、メタクリル酸Ｎ，Ｎ−ジメチルアミノエチルが好ましい。
【００２９】
アミド基を有するモノマーとしては、アミド基（−Ｃ（＝Ｏ）Ｎ−）を有するモノマーであれば、特に限定されないが、（メタ）アクリル酸アミドの窒素原子上の水素原子が、置換基を有しても良いアルキル基で一つ以上置換された誘導体であることが好ましい。ここで、置換基を有しても良いアルキル基としては、アルキル基、水酸基で置換されたアルキル基、カルボニル基で置換されたアルキル基等が挙げられる。アミド基を有するモノマーの具体例としては、（メタ）アクリル酸アミド、Ｎ−メチロール（メタ）アクリルアミド、Ｎ，Ｎ−ジメチル（メタ）アクリルアミド、ダイアセトン（メタ）アクリルアミド、Ｎ−ビニルアセトアミド、Ｎ−ビニルピロリドン、４−アクリロイルモルフォリン等が挙げられる。これらの中でも、ダイアセトンアクリルアミドが好ましい。
【００３０】
上記以外の（メタ）アクリル酸アルキルエステルとしては、例えば、（メタ）アクリル酸ブチル、（メタ）アクリル酸ペンチル、（メタ）アクリル酸ヘキシル、（メタ）アクリル酸シクロヘキシル、（メタ）アクリル酸ドデシル、（メタ）アクリル酸テトラデシル、（メタ）アクリル酸ヘキサデシル、（メタ）アクリル酸オクタデシル等が挙げられる。これらは単独または２種以上を併用できる。
【００３１】
アクリル樹脂（Ａ）の重量平均分子量は、３０万以上が好ましく、５０万以上がより好ましく、８０万以上がさらに好ましい。また、２５０万以下が好ましく、２００万以下がより好ましく、１５０万以下がさらに好ましい。重量平均分子量が上記範囲内になることで、タックと再剥離性を両立しやすくなる。
【００３２】
アクリル樹脂（Ａ）は、公知の方法により製造することができるが、溶液重合により製造することが好ましい。溶液重合においては、重合する際に使用する溶剤としては、酢酸メチル、酢酸エチル等のエステル系溶剤、アセトン、メチルエチルケトン等のケトン系溶剤、トルエン、キシレン等の等の炭化水素系溶剤を使用することが好ましい。
【００３３】
具体的には、溶剤、モノマー、重合開始剤等を窒素ガスなどの不活性ガス雰囲気下で、反応温度５０〜９０℃程度に加熱し、４〜１２時間で重合反応させるのが一般的である。
【００３４】
重合開始剤としては、アゾ系開始剤、過酸化物系開始剤を挙げることができる。これらの重合開始剤は、原料モノマー１００質量部に対して、通常は０．０１〜５質量部の範囲内の量で使用される。また、重合反応中に、連鎖移動剤、原料モノマー、溶媒を適宜添加してもよい。
【００３５】
上記重合開始剤の内、アゾ系化合物としては、例えば、２,２'−アゾビスイソブチロニトリル、２,２'−アゾビス(２−メチルブチロニトリル)、１,１'−アゾビス（シクロヘキサン１−カルボニトリル）、２,２'−アゾビス（２，４−ジメチルバレロニトリル）、２,２'−アゾビス（２，４−ジメチル−４−メトキシバレロニトリル）、ジメチル２,２'−アゾビス（２−メチルプロピオネート）、４,４'−アゾビス（４−シアノバレリック酸）、２,２'−アゾビス（２−ヒドロキシメチルプロピオニトリル）、２,２'−アゾビス［２−（２−イミダゾリン−２−イル）プロパン］等が挙げられる。
【００３６】
また、上記重合開始剤の内、有機過酸化物としては、例えば、過酸化ベンゾイル、ｔ-ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ-ブチルパーオキシネオデカノエート、ｔ-ブチルパーオキシビバレート、（３，５，５−トリメチルヘキサノイル）パーオキシド、ジプロピオニルパーオキシド、ジアセチルパーオキシド等が挙げられる。
【００３７】
上記のような条件において、得られる共重合体の重量平均分子量は、公知技術に従って、使用する溶媒の種類および量、重合開始剤の種類および量、反応時間、反応温度などの反応条件を調整することにより調節することができる。
【００３８】
＜イソシアネート硬化剤（Ｂ）＞
イソシアネート硬化剤（Ｂ）は、例えば、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタレンジイソシアネート、トリフェニルメタントリイソシアネート、およびポリメチレンポリフェニルイソシアネート等のジイソシアネートと、トリメチロールプロパン等のポリオール化合物とのアダクト体、ならびにそのビュレット体、ならびにそのイソシアヌレート体、ならびに上記ジイソシアネートと、ポリエーテルポリオール、ポリエステルポリオール、アクリルポリオール、ポリブタジエンポリオール、およびポリイソプレンポリオール等の内のいずれかのポリオールとのアダクト体などの分子内に３個以上のイソシアネート基を有する化合物；またはこれらのアロファネート体等の分子内に２個のイソシアネート基を有する化合物等が挙げられる。これらの中でも、トリレンジイソシアネートのトリメチロールプロパンアダクト体、キシリレンジイソシアネートのトリメチロールプロパンアダクト体が粘着物性を容易に調整できるため好ましい。なお、イソシアネート基の個数は平均個数である。
【００３９】
イソシアネート硬化剤（Ｂ）の配合量は、アクリル系共重合体（Ａ）１００質量部に対して、０．３質量部以上であり、０．５質量部以上であることが好ましく、１質量部以上であることがさらに好ましい。また１０質量部以下であり、８質量部以下であるが好ましく、５質量部以下であるがさらに好ましい。上記範囲内とすることで油付着面に対する接着性やタックと再剥離性を両立しやすくなる。
【００４０】
その他、硬化剤として、エポキシ硬化剤、アジリジン、金属キレートを、本発明の効果を損なわない範囲で使用することが出来る。硬化剤は単独または２種以上を使用できる。
【００４１】
＜粘着付与剤（Ｃ）＞
粘着付与剤（Ｃ）は、溶液重合の際に使用する方法、アクリル系共重合体（Ａ）に配合する方法等任意の方法で使用できる。粘着付与樹脂は、溶液重合の際に使用すると連鎖移動剤として作用しアクリル系共重合体（Ａ）の分子量調整が容易になる。また、アクリル系共重合体（Ａ）に配合することで油付着面に対する接着力を底上げできる。
【００４２】
粘着付与剤（Ｃ）は、例えば、ロジン樹脂、ロジンエステル樹脂、ロジンフェノール樹脂、テルペン樹脂、テルペンフェノール樹脂、クマロン樹脂、クマロンインデン樹脂、スチレン樹脂、キシレン樹脂、フェノール樹脂、石油樹脂等が挙げられる。これらの中でもアクリル系共重合体との相溶性が良く油付着面に対する粘着性能がより向上できる点から、本発明の粘着剤は、テルペン樹脂および／または石油樹脂を含む。更に、テルペン樹脂は、水添テルペン樹脂を含むことがより好ましく、石油樹脂は、水添石油樹脂を含むことが好ましい。
【００４３】
粘着付与剤（Ｃ）の軟化点は、８０℃以上が好ましく、９０℃以上がより好ましく、１００℃以上がさらに好ましい。また、軟化点の上限は、１７０℃以下が好ましく、１４０℃以下がより好ましく、１１５℃以下がさらに好ましい。粘着付与剤（Ｃ）の軟化点が上記範囲内であることで油付着面に対する接着力と再剥離性やタックを高いレベルで両立し易くなる。なお、軟化点は、ＪＩＳ Ｋ５９０２に規定されている乾球法にしたがって測定した軟化温度である。
【００４４】
粘着付与剤（Ｃ）は、アクリル系共重合体（Ａ）１００質量部に対して、１質量部以上含むことが好ましく、３質量部以上含むことがより好ましく、５質量部以上含むことさらに好ましい。また５０質量部以下が好ましく、３５質量部以下がより好ましく、２０質量部以下がさらに好ましい。上記範囲内とすることで油付着面に対する接着性と再剥離性を両立しやすくなる。粘着付与剤（Ｃ）は、単独または２種類以上併用できる。
【００４５】
＜剥離付与剤（Ｄ）＞
剥離付与剤とは、粘着シートを被着体から剥離する際、容易に剥離できる性能を付与できる材料のことをいう。剥離付与剤は、アクリル系共重合体（Ａ）に配合することで、油付着面に対する接着力を維持しながら再剥離性を付与できる。本発明で用いられる剥離付与剤（Ｄ）は、分子量が２５０以上１０００以下であるものを指す。分子量が上記範囲内であることで、アクリル系共重合体との相溶性が良く、油付着面に対する接着性やタックと再剥離性を両立しやすくなる。
【００４６】
剥離付与剤（Ｄ）は、例えば、炭素数１〜１８の一塩基酸または多塩基酸と炭素数１８以下のアルコールとのモノエステル、ジエステル、トリエステル、または炭素数１４〜１８の不飽和脂肪酸または分岐酸と４価以下のアルコールとのエステル、炭素数１〜１８の一塩基酸または多塩基酸とポリアルキレングリコールとのエステル、ヒドロキシ酸と一塩基酸またはアルコールのジエステル、トリエステル、テトラエステル、不飽和部位を過酸化物等でエポキシ化した脂肪酸エステル、リン酸エステル等が挙げられる。
【００４７】
炭素数１〜１８の一塩基酸または多塩基酸と炭素数１８以下の分岐アルコールとのエステルとしては、例えば、ラウリン酸イソステアリル、ミリスチン酸イソプロピル、ミリスチン酸イソセチル、ミリスチン酸オクチルドデシル、パルミチン酸イソステアリル、ステアリン酸イソセチル、オレイン酸オクチルドデシル、アジピン酸ジイソステアリル、セバシン酸ジイソセチル、トリメリト酸トリオレイル、およびトリメリト酸トリイソセチル等が挙げられる。
【００４８】
炭素数１４〜１８の不飽和脂肪酸または分岐酸と４価以下のアルコールとのエステルを構成する炭素数１４〜１８の不飽和脂肪酸および分岐酸と４価以下のアルコールとしては、以下の通りである。炭素数１４〜１８の不飽和脂肪酸または分岐酸は、例えば、ミリストレイン酸、オレイン酸、リノール酸、リノレン酸、イソパルミチン酸、イソステアリン酸等が挙げられる。４価以下のアルコールとしては、エチレングリコール、プロピレングリコール、グリセリン、トリメチロールプロパン、ペンタエリスリトール、ソルビタン等が挙げられる。
【００４９】
炭素数１〜１８の一塩基酸または多塩基酸とポリアルキレングリコールとのエステルとしては、ジヘキシル酸ポリエチレングリコール、ジ−２−エチルヘキシル酸ポリエチレングリコール、ジラウリル酸ポリエチレングリコール、ジオレイン酸ポリエチレングリコール、およびアジピン酸ジポリエチレングリコールメチルエーテル等が挙げられる。
【００５０】
ヒドロキシ酸と一塩基酸またはアルコールのエステルとしては乳酸オクチルドデシル、リンゴ酸ジイソステアリル、２−ヒドロキシミリスチン酸メチル、１２−ヒドロキシステアリン酸２−エチルヘキシル、リシノール酸エチル、ｏ−アセチルリシノール酸メチル、ｏ−アセチルリシノール酸ブチル、クエン酸トリエチル、ｏ−アセチルクエン酸トリブチル、ｏ−アセチルクエン酸トリ（２−エチルヘキシル）等が挙げられる。
【００５１】
不飽和部位を過酸化物等でエポキシ化した脂肪酸エステルは、例えば、エポキシ化大豆油、エポキシ化亜麻仁油、エポキシ化綿実油等のエポキシ化油脂や炭素数８〜１８の不飽和脂肪酸をエポキシ化した化合物と、炭素数１〜６の直鎖または分岐アルコールとのエステル化合物等が挙げられる。
【００５２】
リン酸エステルは、例えば、亜リン酸またはリン酸と炭素数２〜１８の直鎖または分岐アルコールとのエステル化合物が挙げられる。これらの中でもアクリル系共重合体（Ａ）との相溶性に優れ、経時後の再剥離性が安定する点から、トリブチルホスフェート、２−エチルヘキシルアシッドホスフェート、オレイルアシッドホスフェート、エチレングリコールアシッドホスフェート等が挙げられる。
【００５３】
剥離付与剤（Ｄ）の２５℃における水への溶解度（本明細書では、単に「溶解度」と略記することがある）は、１０ｇ／Ｌ以下が好ましく、１ｇ／Ｌ以下がより好ましい。水への溶解性が低い剥離付与剤を選定することで耐水性が向上する。
【００５４】
剥離付与剤（Ｄ）は、アクリル系共重合体（Ａ）１００質量部に対して、０．１質量部以上含むことが好ましく、１質量部以上含むことがより好ましく、３質量部以上含むことさらに好ましい。また３０質量部以下が好ましく、２０質量部以下がより好ましく、１５質量部以下がさらに好ましい。上記範囲内とすることで再剥離性が向上し、油付着面に対する接着力が維持される。剥離付与剤（Ｄ）は、単独または２種類以上併用できる。
【００５５】
本発明の粘着剤には、本発明の効果を損なわない範囲であれば、所望により各種樹脂や添加剤を添加することができる。例えば、シランカップリング剤、熱または光安定剤、紫外線吸収剤、レベリング剤、消泡剤、抗菌剤、保湿剤、ビタミン類、顔料、染料、香料などを挙げることができる。これらは、必要に応じて有効量を配合する。
【００５６】
＜粘着シート＞
本発明の粘着シートは、基材上に本発明の粘着剤の硬化物である粘着剤層を有するものである。粘着シートは、例えば、基材上に粘着剤を塗工、乾燥することにより製造できる。粘着剤層は基材の少なくとも一方の面に設けられていれば良い。
【００５７】
粘着剤を塗工するに際し、適当な液状媒体、例えば、トルエン、キシレン、ヘキサン、ヘプタン等の炭化水素系溶剤；酢酸エチル、酢酸ブチル等のエステル系溶剤；アセトン、メチルエチルケトン等のケトン系溶剤；ジクロロメタン、クロロホルム等のハロゲン化炭化水素系溶剤；ジエチルエーテル、メトキシトルエン、ジオキサン等のエーテル系溶剤、その他の炭化水素系溶剤等の有機溶剤を添加して、粘度を調整することもできるし、粘着剤を加熱して粘度を低下させることもできる。
【００５８】
基材としては、例えば、セロハン、プラスチックシート、ゴム、発泡体、布帛、ゴム布、樹脂含浸布、ガラス板、木材等が挙げられ、板状であってもフィルム状であっても良い。さらに基材は単独でも用いることもできるし、複数のものを積層してなる多層状態にあるものも用いることができる。更に基材の表面を剥離処理したもの（以下、剥離シートと呼ぶ）を用いることもできる。
【００５９】
プラスチックシートとしては、プラスチックフィルムともいわれ、ポリビニルアルコールフィルムやトリアセチルセルロースフィルム、ポリプロピレン、ポリエチレン、ポリシクロオレフィン、エチレン−酢酸ビニル共重合体などのポリオレフィン系樹脂のフィルム、ポリエチレンテレフタレート，ポリブチレンテレフタレート，ポリエチレンナフタレートなどのポリエステル系樹脂のフィルム、ポリカーボネート系樹脂のフィルム、ポリノルボルネン系樹脂のフィルム、ポリアリレート系樹脂のフィルム、アクリル系樹脂のフィルム、ポリフェニレンサルファイド樹脂のフィルム、ポリスチレン樹脂のフィルム、ビニル系樹脂のフィルム、ポリアミド系樹脂のフィルム、ポリイミド系樹脂のフィルム、エポキシ系樹脂のフィルムなどが挙げられる。
【００６０】
本発明において粘着剤の塗工方法は、特に制限は無く、マイヤーバー、アプリケーター、刷毛、スプレー、ローラー、グラビアコーター、ダイコーター、リップコーター、コンマコーター、ナイフコーター、リバースコ−ター、スピンコーター等が挙げられる。乾燥方法には特に制限はなく、熱風乾燥、赤外線や減圧法を利用したものが挙げられる。乾燥条件としては粘着剤の硬化形態、膜厚や選択した溶剤にもよるが、通常６０〜１３０℃程度の熱風加熱でよい。
【００６１】
本発明の粘着シートは、（ア）剥離処理されたフィルムの剥離処理面に粘着剤を塗工、乾燥し、基材を粘着剤層の表面に積層したり、（イ）基材に粘着剤を直接塗工、乾燥し、粘着剤層の表面に剥離処理されたフィルムの剥離処理面を積層したりすることによって得ることができる。
【００６２】
粘着剤層の厚さは、０．１〜３００μｍであることが好ましく、１〜２００μｍであることがより好ましく、３〜１５０μｍであることが更に好ましい。
【実施例】
【００６３】
以下に実施例及び比較例を挙げて、本発明について具体的に説明する。配合比に関しては、溶剤以外は固形分換算での値を示す。また、以下の例で使用した材料の略号を示す。
【００６４】
＜（ａ１）カルボキシル基含有モノマー＞
ＡＡ：アクリル酸
ＭＡＡ：メタクリル酸
＜（ａ２）炭素数８〜１０のアルキル基を有する（メタ）アクリル酸アルキルエステル＞
２ＥＨＡ：アクリル酸２−エチルヘキシル
ＮＡ：アクリル酸ノニル
ｉＤＡ：アクリル酸イソデシル
＜（ａ３）炭素数１〜３のアルキル基を有する（メタ）アクリル酸アルキルエステル＞
ＭＡ：アクリル酸メチル
ＥＡ：アクリル酸エチル
ＰＭＡ：メタクリル酸プロピル
＜（ａ４）水酸基含有モノマー＞
ＨＥＡ：アクリル酸２−ヒドロキシエチル
ＨＥＭＡ：メタクリル酸２−ヒドロキシエチル
＜その他モノマー＞
２ＭＥＡ：アクリル酸２−メトキシエチル
ＢＡ：アクリル酸ブチル
【００６５】
＜イソシアネート硬化剤（Ｂ）＞
ＴＤＩ−ＴＭＰ：トリレンジイソシネートのトリメチロールプロパンアダクト体
＜イソシアネート以外の硬化剤＞
ＴＧＸＡ：Ｎ，Ｎ，Ｎ’，Ｎ’−テトラグリシジル−ｍ−キシリレンジアミン
ＨＢＡＰ：２，２’−ビスヒドロキシメチルブタノールトリス［３−（１−アジリジニル）プロピオネート］
ＡｌＡＡ：アルミニウムトリス（アセチルアセトネート）
【００６６】
＜粘着付与剤（Ｃ）＞
Ｐ−１３５：クリアロンＰ１３５（水添テルペン樹脂、軟化点１３５℃、ヤスハラケミカル社製）
Ｍ−１００：アルコンＭ−１００（水添石油樹脂、軟化点１００℃、荒川工業社製）
Ｐ−８５：クリアロンＰ８５（水添テルペン樹脂、軟化点８５℃、ヤスハラケミカル社製）
ＦＴＲ−６１１０：ＦＴＲ−６１１０（非水添石油樹脂、軟化点１１０℃、三井化学社製）
Ａ−１００：スーパーエステルＡ−１００（ロジンエステル樹脂、軟化点１００℃、荒川化学工業社製）
【００６７】
＜剥離付与剤（Ｄ）＞
ＤＯＰ：フタル酸ジ−２−エチルヘキシル（分子量３９０．５６、溶解度１ｇ／Ｌ未満）
ＭＡＲ：Ｏ−アセチルリシノール酸メチル（分子量３５４．５２、溶解度１ｇ／Ｌ未満）
ＴＢＰ：トリブチルホスフェート（分子量２６６．３１、溶解度６ｇ／Ｌ）
【００６８】
（合成例１）
撹拌機、温度計、還流冷却管、滴下装置、窒素導入管を備えた反応容器（以下、単に「反応容器」と称することがある）に、アクリル酸２−エチルヘキシル４５．０部、アクリル酸ブチル４．５部、アクリル酸０．２５部、アクリル酸２−ヒドロキシエチル０．２５部、酢酸エチル２０部、アセトン２０部、過酸化ベンゾイル（ＢＰＯ）０．０４部を仕込んだ後、反応容器内の空気を窒素ガスで置換した。次いで、窒素雰囲気下で撹拌しながら、８０℃まで加熱し、反応を開始した。更に、滴下漏斗に、上記反応容器に仕込んだものと同一の等量混合物（アクリル酸２−エチルヘキシル４５．０部、アクリル酸ブチル４．５部、アクリル酸０．２５部、アクリル酸２−ヒドロキシエチル０．２５部、酢酸エチル２０部、アセトン２０部、ＢＰＯ０．０４部）を仕込み、滴下し、窒素雰囲気下にて還流温度で７時間重合反応を行った。反応終了後、冷却し、トルエンを加えて希釈し、不揮発分３０％、粘度５０００ｍＰａ・ｓの共重合体溶液を得た。また、ＧＰＣを用いてアクリル系共重合体の重量平均分子量（Ｍｗ)を測定したところ、重量平均分子量は９１万であった。得られた共重合体を、共重合体（Ａ−１）とする。
【００６９】
（合成例２，３，６〜８，１１，１２，１４，１７）
表１の材料および配合比率に変更した以外は、合成例１と同様の方法でそれぞれアクリル系共重合体を合成した。
（合成例４，５，９，１０，１３，１５，１６）
表１の材料および配合比率に変更し、更に合成例１におけるＢＰＯ０．０４部を２，２'−アゾビスイソブチロニトリル（ＡＩＢＮ）０．０２部に変更した以外は、合成例１と同様の方法でそれぞれアクリル系共重合体を合成した。
上記合成例で得られたアクリル系共重合体の内、合成例１〜１５で得られたアクリル系共重合体がアクリル系共重合体（Ａ）に該当し、合成例１６および１７で得られたアクリル系共重合体がアクリル系共重合体（Ａ）ではないアクリル系共重合体に該当する。
【００７０】
＜重量平均分子量（Ｍｗ）＞
Ｍｗは、下記の条件により測定した。Ｍｗの決定は、重量平均分子量が既知のポリスチレンを標準物質に用いた検量線法により決定した。
装置名：島津製作所社製、ＬＣ−ＧＰＣシステム「Ｐｒｏｍｉｎｅｎｃｅ」
カラム：東ソー社製ＧＭＨＸＬ  ４本、東ソー社製ＨＸＬ-Ｈ  １本を直列に連結
移動相溶媒：テトラヒドロフラン（ＴＨＦ）
流量：１．０ｍｌ／分
カラム温度：４０℃
【００７１】
（実施例１）
＜粘着剤の作成＞
得られたアクリル系共重合体（Ａ）の不揮発分１００部に対して、イソシアネート硬化剤（Ｂ）としてＴＤＩ−ＴＭＰを不揮発分換算で２．０部、粘着付与剤（Ｃ）としてＰ−１３５を１０部、剥離付与剤（Ｄ）としてＤＯＰを１０部、希釈溶剤として酢酸エチルを添加し、撹拌し、粘着剤を得た。
【００７２】
＜粘着シートの作成＞
厚さ３８μｍのポリエステル製セパレーター［商品名「スーパーステック」ＳＰ−ＰＥＴ３８、リンテック社製、以下同じ］上に、乾燥後の厚みが５０μｍとなるように上記で得られた粘着剤を塗工し、熱風オーブンにて１００℃、２分間乾燥して粘着剤層を作製した。乾燥後、厚さ２５μｍのポリエチレンナフタレート（ＰＥＮ）フィルム（テオネックス、帝人社製）にラミネートし、さらに２３℃５０％ＲＨで７日間養生し、粘着シートを得た。
【００７３】
＜油面接着性＞
得られた粘着シートを幅２５ｍｍ、長さ１００ｍｍの大きさに切り出した。次いで２３℃５０％ＲＨの環境下、粘着シートからセパレーターを剥がして露出した粘着剤層を、エンジンオイル（アポロイル  プロメンテＳＬ／ＣＦ−４、出光興産社製）２ｇ／ｍ2を表面に均一に塗布したステンレス（ＳＵＳ）板および塗布していないＳＵＳ板それぞれに貼付し、２ｋｇロールにより１往復させて測定試料を作製した。この測定試料を、２３℃５０％ＲＨの環境下で２４時間保存した後、引張試験機（オリエンテック社製「テンシロン」）を用いて、剥離速度３００ｍｍ／分、剥離角度１８０°の条件で、剥離強度を測定した。オイルを表面に塗布したＳＵＳ板の剥離強度Ａと、塗布していないＳＵＳ板の剥離強度Ｂとの比（Ａ／Ｂ）を求め、下記基準に基づいて評価した。
◎：Ａ／Ｂ＝０．８以上（優良）
○：Ａ／Ｂ＝０．６以上０．８未満（良好）
△：Ａ／Ｂ＝０．４以上０．６未満（使用可）
×：Ａ／Ｂ＝０．４未満（使用不可）
【００７４】
＜再剥離性＞
得られた粘着シートを幅２５ｍｍ、長さ１００ｍｍの大きさに切り出した。次いで２３℃５０％ＲＨの環境下、試料からセパレーターを剥がして露出した粘着剤層を、ＳＵＳ板に貼付し、２ｋｇロールにより１往復させて測定試料を作製した。この測定試料を、６０℃９５％ＲＨの環境下で７日間保存した後、引張試験機（オリエンテック社製「テンシロン」）を用いて、剥離速度３００ｍｍ／分、剥離角度１８０°の条件で、剥離試験を行った。次いで、剥離後のＳＵＳ板表面を目視で観察し、以下の基準に基づいて評価した。
◎：曇り、糊残りが認められない。（優良）
○：一部に曇りが認められるものの、糊残りはない。（良好）
△：全体的に曇りが認められるものの、糊残りはない。（使用可）
×：曇り、糊残りが認められる。（使用不可）
【００７５】
＜タック＞
得られた粘着シートを幅２５ｍｍ、長さ２００ｍｍの大きさに切り出した。次いで２３℃５０％ＲＨの環境下、試料からセパレーターを剥がして露出した粘着剤層を、傾斜角３０°の傾斜面にセットした。次いで、助走１００ｍｍ糊面１００ｍｍの試料にスチールボール（１/３２〜３２/３２インチ）を転がし、糊面の中央付近に停止するボールの径の番号を記録した。評価基準は以下の通りである。
○：径の番号が８以上１３以下。（良好）
△：径の番号が４以上７以下、あるいは１４以上１８以下。（使用可）
×：径の番号が３以下、あるいは１９以上。（使用不可）
【００７６】
＜耐水性＞
得られた粘着シートを幅２５ｍｍ、長さ１００ｍｍの大きさに切り出した。次いで２３℃５０％ＲＨの環境下、試料からセパレーターを剥がして露出した粘着剤層を、アルカリガラスに貼付し、２ｋｇロールにより１往復させて測定試料を作製した。この測定試料を、４０℃の環境下でイオン交換水に２４時間浸漬した後、粘着剤層とアルカリガラスとの界面を目視で観察し、以下の基準に基づいて評価した。
○：気泡や浮きが全く認められない。（良好）
△：細かい気泡や浮きが若干端部に認められた。（使用可）
×：全面的に気泡や浮きが認められた。（使用不可）
【００７７】
（実施例２〜３１、比較例１〜９）
表１〜５に示す材料、組成、量になるよう変更した以外は、実施例１と同様に、それぞれ粘着剤および粘着シートを製造し、測定および評価を行った。尚、表中の数値は、特に断りがない限り、部を表し、空欄は使用していないことを表す。
【００７８】
【表１】
2020019867.tif 000002
【００７９】
【表２】
2020019867.tif 000003
【００８０】
【表３】
2020019867.tif 000004
【００８１】
【表４】
2020019867.tif 000005
【００８２】
【表５】
2020019867.tif 000006
【手続補正書】
【提出日】平成31年2月13日(2019.2.13)
【手続補正１】
【補正対象書類名】特許請求の範囲
【補正対象項目名】請求項１
【補正方法】変更
【補正の内容】
【請求項１】
アクリル系共重合体（Ａ）、イソシアネート硬化剤（Ｂ）、粘着付与剤（Ｃ）および剥離付与剤（Ｄ）を含む粘着剤であって、
前記アクリル系共重合体（Ａ）が、共重合体を構成するモノマー単位として、カルボキシル基含有モノマー（ａ１）を含み、
前記イソシアネート硬化剤（Ｂ）の配合量が、アクリル系共重合体（Ａ）１００質量部に対して０．３質量部以上１０質量部以下であり、
前記粘着付与剤（Ｃ）が、テルペン樹脂および／または石油樹脂を含み、
前記剥離付与剤（Ｄ）が、分子量２５０以上１０００以下であり、かつ、炭素数１〜１８の一塩基酸または多塩基酸と炭素数１８以下のアルコールとのモノエステル、ジエステル、トリエステル、炭素数１４〜１８の不飽和脂肪酸または分岐酸と４価以下のアルコールとのエステル、炭素数１〜１８の一塩基酸または多塩基酸とポリアルキレングリコールとのエステル、ヒドロキシ酸と一塩基酸またはアルコールのジエステル、トリエステル、テトラエステル、不飽和部位を過酸化物等でエポキシ化した脂肪酸エステル及びリン酸エステルからなる群より選択されるものである、粘着剤。